요구 되 는 굴절 률 의 공차 가 ± 80 × 10 - 5 으로 통상 보다 도 큰 설계 형상 의 렌즈 에 대하 여 , 실시 예 1 과 동일 한 후보 조성 14 종 을 선정 하 여 유리 의 샘플 을 제작 하 고 , 프레스 성형 후 의 굴절 률 을 측정 하 여 목표 굴절률 에 가까운 것 부터 순서 대로 4 종 을 실시 조성 으로서 선정 한 바 , 목표 굴절 률 과 의 차 d 는 - 13 × 10 - 5 내지 25 × 10 - 5 이 되 었 다 . 이 결과 는 샘플 과 실 성형품 과 의 성형 형상 ㆍ치수의 차 에 의한 오차 를 고려 하 여도 충분히 공차 를 만족 하 는 것 이 었 다 .